【手続補正書】
【提出日】平成15年8月20日(2003.8.20)
【手続補正１】
【補正対象書類名】明細書
【補正対象項目名】特許請求の範囲
【補正方法】変更
【補正の内容】
【特許請求の範囲】
【請求項１】
絶縁性を有する基板上に、結晶性を有するケイ素膜が活性領域として形成された半導体装置であって、
該活性領域は、能動領域と高濃度不純物領域とを有し、
該活性領域は、非晶質ケイ素膜の結晶化を促進する触媒元素を含んでおり、該触媒元素の濃度は、該能動領域の端部の近傍部分で低くなるよう構成されている半導体装置。
【請求項２】
前記能動領域に含まれる触媒元素の濃度は、能動領域の中央部から端部にかけて連続的に低くなっていくように構成されている、請求項１に記載の半導体装置。
【請求項３】
絶縁性を有する基板上に、結晶性を有するケイ素膜が活性領域として形成された半導体装置であって、
該活性領域は、能動領域と高濃度不純物領域とを有し、
該活性領域は、非晶質ケイ素膜の結晶化を促進する触媒元素を含んでおり、該触媒元素は、該能動領域の端部の近傍では、シリサイド状態として析出することなく、固溶した状態になっていることを特徴とする半導体装置。
【請求項４】
前記能動領域内において、触媒元素がシリサイド状態として析出することなく、固溶した状態になっている領域の長さは、該能動領域の端部から２μｍ以上である、請求項３に記載の半導体装置。
【請求項５】
前記高濃度不純物領域内に含まれる触媒元素の濃度の平均値は、前記能動領域内に含まれる触媒元素の濃度の平均値よりも高くなっている、請求項１〜４のいずれかに記載の半導体装置。
【請求項６】
前記高濃度不純物領域内に含まれる前記触媒元素は、高濃度に不純物を含む結晶性ケイ素膜中にシリサイドとして析出することなく、固溶した状態になっている、請求項１〜５のいずれかに記載の半導体装置。
【請求項７】
前記能動領域と前記高濃度不純物領域との間に、低濃度不純物領域が形成されている、請求項１〜６のいずれかに記載の半導体装置。
【請求項８】
前記能動領域と前記高濃度不純物領域との間に、該能動領域と同程度の濃度の不純物を含むオフセット領域が形成されている、請求項１〜６のいずれかに記載の半導体装置。
【請求項９】
前記能動領域の端部近傍に含まれる触媒元素の濃度は、該能動領域の中央部付近に含まれる触媒元素の濃度の１／１０以下になっている、請求項１〜８のいずれかに記載の半導体装置。
【請求項１０】
前記能動領域の端部近傍に含まれる触媒元素の濃度は、１×１０１５〜１×１０１７ａｔｏｍｓ／ｃｍ３の範囲内である、請求項１〜９のいずれかに記載の半導体装置。
【請求項１１】
前記触媒元素は、Ｎｉ、Ｃｏ、Ｆｅ、Ｐｄ、Ｐｔ、Ｃｕ、Ａｕから選択された一種または複数種類である、請求項１〜１０のいずれかに記載の半導体装置。
【請求項１２】
前記触媒元素として、少なくともＮｉが含まれている、請求項１１に記載の半導体装置。
【請求項１３】
前記高濃度不純物領域には、Ｐ、Ａｓ、Ｓｂから選択された一種または複数種類の５族Ｂ元素を含んでいる、請求項１〜１０のいずれかに記載の半導体装置。
【請求項１４】
前記高濃度不純物領域には、少なくともＰを含んでいる、請求項１３に記載の半導体装置。
【請求項１５】
前記高濃度不純物領域には、５族Ｂ元素に加えて３族Ｂ元素をさらに含有する、請求項１３または１４に記載の半導体装置。
【請求項１６】
前記高濃度不純物領域には、５族Ｂから選択された元素としてＰを含み、３族Ｂから選択された元素としてＢを含んでいる、請求項１５に記載の半導体装置。
【請求項１７】
前記高濃度不純物領域には、希ガス元素から選択された元素として、Ａｒ、Ｋｒ、Ｘｅの一種または複数種類を含んでいる、請求項１〜１０のいずれかに記載の半導体装置。
【請求項１８】
前記高濃度不純物領域には、前記希ガス類から選ばれた元素として、少なくともＡｒを含んでいる、請求項１７に記載の半導体装置。
【請求項１９】
絶縁表面を有する基板上に非晶質ケイ素膜を形成し、該非晶質ケイ素膜上に非晶質ケイ素膜の結晶化を促進する触媒元素を導入する触媒元素導入工程と、
該非晶質ケイ素膜を結晶化するための第１の加熱処理を行って、該非晶質ケイ素膜を結晶性のケイ素膜に結晶化する結晶化工程と、
該結晶性のケイ素膜の一部の領域に選択的に５族Ｂから選択された元素を導入し、高濃度不純物領域を形成する不純物導入工程と、
該結晶性のケイ素膜に含まれる該触媒元素を該５族Ｂ元素が導入された領域に移動させるための第２の加熱処理を行って、該結晶性のケイ素膜の５族Ｂ元素が導入されていない能動領域となる領域に含まれる触媒元素を該高濃度不純物領域に移動させる移動工程と、
を包含し、
該移動工程の第２の加熱処理は、該能動領域に含まれる触媒元素の濃度と該高濃度不純物領域中に含まれる触媒元素の濃度とが、少なくとも熱平衡状態の偏析状態に達しないように行われることを特徴とする半導体装置の製造方法。
【請求項２０】
絶縁表面を有する基板上に非晶質ケイ素膜を形成し、該非晶質ケイ素膜の一部の領域に非晶質ケイ素膜の結晶化を促進する触媒元素を導入する触媒元素導入工程と、
該非晶質ケイ素膜を結晶化するための第１の加熱処理を行って、該触媒元素が導入された一部の領域からその周囲の領域へと、該基板表面に対して平行な方向である横方向に該非晶質ケイ素膜を結晶性のケイ素膜に結晶化する結晶化工程と、
該横方向に結晶成長させた領域の結晶性のケイ素膜のみからなる結晶性のケイ素膜の領域を形成する領域形成工程と、
該結晶性のケイ素膜の一部の領域に選択的に５族Ｂから選択された元素を導入し、高濃度不純物領域を形成する不純物導入工程と、
該結晶性のケイ素膜に含まれる該触媒元素を該５族Ｂ元素が導入された領域に移動させるための第２の加熱処理を行って、該５族Ｂ元素が導入されず能動領域となる領域に含まれる触媒元素を該高濃度不純物領域に移動させる移動工程と、
を包含し、
該移動工程の第２の加熱処理は、該能動領域に含まれる触媒元素の濃度と該高濃度不純物領域中に含まれる触媒元素の濃度とが、少なくとも熱平衡状態の偏析状態に達しないように行われることを特徴とする半導体装置の製造方法。
【請求項２１】
前記不純物導入工程を行う際、あるいはその前後において、
前記高濃度不純物領域と該能動領域との間に、高濃度不純物領域よりも低濃度に５族Ｂから選ばれた元素が導入された領域を形成する工程をさらに含む、請求項１９または２０に記載の半導体装置の製造方法。
【請求項２２】
前記不純物導入工程を行う際、あるいはその前後において、
前記高濃度不純物領域と該能動領域との間に、５族元素が導入されないオフセット領域を形成する工程をさらに含む、請求項１９または２０に記載の半導体装置の製造方法。
【請求項２３】
前記移動工程の第２の加熱処理は、加熱温度４００℃〜５５０℃の温度範囲内で、３０分から２時間にわたる処理時間にて行う、請求項１９〜２２のいずれかに記載の半導体装置の製造方法。
【請求項２４】
前記移動工程の第２の加熱処理は、前記基板が第２の加熱処理を行うための加熱処理温度に達するまで、少なくとも５℃／分以上の昇温速度で昇温し、第２の加熱処理が終了した後、少なくとも５℃／分を以上の降温速度で降温する、請求項２３に記載の半導体装置の製造方法。
【請求項２５】
前記移動工程の第２の加熱処理は、前記絶縁基板の平面形状に対して概略相似形の断面形状を有する炉心管の中に、該絶縁基板の基板面を該炉心管方向に向け、該炉心管の内周側面と該基板との距離が最小となるような配置となっているファーネス炉を用いて行う、請求項２３または２４に記載の半導体装置の製造方法。
【請求項２６】
前記基板の平面形状は矩形状になっており、前記ファーネス炉の炉心管の断面形状は、該基板の平面形状に対応して一回り大きな概略相似形となる矩形状に形成されている、請求項２５に記載の半導体装置の製造方法。
【請求項２７】
前記移動工程の第２の加熱処理は、６００〜７５０℃の温度範囲内で、１秒〜１０分にわたる処理時間とする高速熱アニール処理により行われる、請求項１９〜２２のいずれかに記載の半導体装置の製造方法。
【請求項２８】
前記高速熱アニール処理は、５００℃以下の余熱温度から、高速熱アニール処理を行うアニール温度まで、１００℃／分以上の昇温速度で昇温させる、請求項２７に記載の半導体装置の製造方法。
【請求項２９】
前記高速熱アニール処理は、タングステン−ハロゲンランプ、キセノンアークランプ、ＵＶランプ等を用いたランプ照射、または、前記基板表面への高温ガス吹き付けによる加熱処理を用いて行う、請求項２７または２８に記載の半導体装置の製造方法。
【請求項３０】
前記不純物導入工程を行う際、あるいはその前後において、
前記高濃度不純物領域の少なくとも一部に、３族Ｂから選ばれた元素を導入する工程をさらに含む、請求項１９〜２２のいずれかに記載の半導体装置の製造方法。
【請求項３１】
前記不純物導入工程を行う際、あるいは、その前後において、
前記高濃度不純物領域の少なくとも一部に、希ガス類から選択された元素を導入する工程をさらに含む、請求項１９〜２２のいずれかに記載の半導体装置の製造方法。
【請求項３２】
前記５族Ｂから選択された元素は、Ｐ、Ａｓ、Ｓｂから選択された一種または複数種類のものである、請求項１９〜２２のいずれかに記載の半導体装置の製造方法。
【請求項３３】
前記５族Ｂから選択された元素として、少なくともＰを含んでいる、請求項３２に記載の半導体装置の製造方法。
【請求項３４】
前記５族Ｂから選択された元素としてＰ、３族Ｂから選択された元素としてＢを用いる、請求項３０に記載の半導体装置の製造方法。
【請求項３５】
前記希ガス類から選択された元素は、Ａｒ、Ｋｒ、Ｘｅから選択された一種または複数種類のものを含む、請求項３１に記載の半導体装置の製造方法。
【請求項３６】
前記希ガス類から選択された元素として、少なくともＡｒを含んでいる、請求項３５に記載の半導体装置の製造方法。
【請求項３７】
前記触媒元素は、Ｎｉ、Ｃｏ、Ｆｅ、Ｐｄ、Ｐｔ、Ｃｕ、Ａｕから選択された一種または複数種類のものである、請求項１９〜３６のいずれかに記載の半導体装置の製造方法。
【請求項３８】
前記触媒元素として、少なくともＮｉを含んでいる、請求項３７に記載の半導体装置の製造方法。
【請求項３９】
前記結晶化工程と行った後、前記結晶性のケイ素膜にレーザー光を照射して、その結晶性を高める工程をさらに含む、請求項１９〜２２のいずれかに記載の半導体装置の製造方法。
【手続補正２】
【補正対象書類名】明細書
【補正対象項目名】００２８
【補正方法】変更
【補正の内容】
【００２８】
【課題を解決するための手段】
上記課題を解決するため、本発明の半導体装置は、絶縁性を有する基板上に、結晶性を有するケイ素膜が活性領域として形成された半導体装置であって、該活性領域は、能動領域と高濃度不純物領域とを有し、該活性領域は、非晶質ケイ素膜の結晶化を促進する触媒元素を含んでおり、該触媒元素の濃度は、該能動領域の端部の近傍部分で低くなるよう構成されているものである。


【手続補正３】
【補正対象書類名】明細書
【補正対象項目名】００３０
【補正方法】変更
【補正の内容】
【００３０】
また、本発明の半導体装置は、絶縁性を有する基板上に、結晶性を有するケイ素膜が活性領域として形成された半導体装置であって、該活性領域は、能動領域と高濃度不純物領域とを有し、該活性領域は、非晶質ケイ素膜の結晶化を促進する触媒元素を含んでおり、該触媒元素は、該能動領域の端部の近傍では、シリサイド状態として析出することなく、固溶した状態になっていることを特徴とするものである。


【手続補正４】
【補正対象書類名】明細書
【補正対象項目名】００９７
【補正方法】変更
【補正の内容】
【００９７】
図７（Ａ）は、素子領域の全体にわたって均一な濃度で触媒元素を含む従来法により作製されたＰ型ＴＦＴの特性曲線を示しており、図７（Ｂ）は、本発明の半導体装置の製造方法により実際に作製したＰ型ＴＦＴの特性曲線を示すグラフであり、両特性曲線において共に、ソース・ドレイン間に１Ｖ及び４Ｖの電圧を印加した際のゲート電圧Ｖｇを横軸とし、ドレイン電流Ｉｄを対数スケールとして縦軸に示す、ＴＦＴのＶｇ−Iｄ特性曲線である。図７（Ａ）、（Ｂ）共に、２４点分の特性を重ねて表示している。